(57)【要約】【課題】高い屈折率を有するダイヤモンド粒子、ダイヤモンド凝集体、ダイヤモンド誘導体を光散乱体として含有する光反射防止膜、及び光反射防止膜を形成する方法を提供する。【解決手段】基板上に形成された、ダイヤモンド粒子、ダイヤモンド凝集体、ダイヤモンド誘導体及びこれらの組み合わせを含有する樹脂及びガラス被膜からなる光反射防止膜を製造する方法は、（ａ）ダイヤモンド粒子、ダイヤモンド凝集体、ダイヤモンド誘導体を樹脂又はガラス質材料粉末、バインダー、及び溶剤を含有する塗料を作製する工程、（ｂ）前記塗料を基板に塗装し塗装膜を形成する工程、及び（ｃ）前記塗装膜を塗布乾燥又は焼結する工程を有する。【選択図】図１
2017083803.tif 000002
【特許請求の範囲】
【請求項１】
基板上の少なくとも片面に形成された被膜に、メジアン径の粒子径が０．０２〜２．０μのダイヤモンド粒子、ダイヤモンド凝集体、ダイヤモンド誘導体を２．０重量％以上含有したことを特徴とする光反射防止膜。
【請求項２】
特許請求項１に記載の光反射防止膜において、被膜にダイヤモンド粒子、ダイヤモンド凝集体、ダイヤモンド誘導体を５．０重量以上含有したことを特徴とする光反射防止膜。
【請求項３】
特許請求項１又は２に記載の光反射防止膜において、被膜が樹脂、またはガラスであることを特徴とする光反射防止膜。
【請求項４】
特許請求項１〜３のいずれかに記載の光反射防止膜において、被膜の厚みが０．０５〜５０μであることを特徴とする光反射防止膜。
【請求項５】
特許請求項１〜４のいずれかに記載の光反射防止膜において、基板の少なくとも片面がマット加工されていることを特徴とする光反射防止膜。
【請求項６】
特許請求項１〜５のいずれかに記載の光反射防止膜において、前記ダイヤモンド粒子、ダイヤモンド凝集体、ダイヤモンド誘導体微細粒子の一部分が前記被膜層により固定され、他の部分が表面に突き出していることを特徴とする光反射防止膜。
【請求項７】
特許請求項１〜６のいずれかに記載の光反射防止膜を設けたことを特徴とする光反射防止スクリーン。
【請求項８】
樹脂とこの樹脂に含まれるメジアン径の粒子径が０．０２〜２．０μのダイヤモンド粒子、ダイヤモンド凝集体、ダイヤモンド誘導体を２．０重量％以上含有した光反射防止液をエアブラシで樹脂及びガラス基板に吹き付けて、均一な薄膜を作製することを特徴とする光反射防止スクリーンの製造方法。
【発明の詳細な説明】
【技術分野】
【０００１】  本発明は、ダイヤモンドを含有する光反射防止膜、及びそれを形成する方法に関し、詳しくは室内で映像を投影した画面に、蛍光灯等の照明の光が画面に入射し、その光が反射すると画面が眩しくなり、また、蛍光灯が写り込んだりするために文字等の判読が難しくなるので、外部より進入する光を拡散させ、眩しさを少なくする役割をになう光反射防止膜に関する。特に、液晶ディスプレイ（ＬＣＤ）、ＣＲＴディスプレイ、有機エレクトロルミネッセンスディスプレイ（ＥＬＤ）、プラズマディスプレイ（ＰＤＰ）、表面電界ディスプレイ（ＳＥＤ）、フィールドエミッションディスプレイ（ＦＥＤ）、ノート型パソコン、ディスクトップパソコンなどのディスプレイ、及び映写スクリーンなどの表面に設けられる光反射防止膜に関する。
【背景技術】
【０００２】  液晶ディスプレイ、ＣＲＴディスプレイ、ＥＬディスプレイ、プラズマディスプレイなどのディスプレイ及び映写スクリーンは、視認性の観点で下記の幾つかの問題がある。ディスプレイを室内で使用する場合、外光や蛍光灯等の照明の光がディスプレイ表面に入射し、その光が反射すると画面が眩しくなり、また蛍光灯が写り込んだりするために文字等の視認性が難しくなる。このような視認性の低下、悪化を解決するために、光反射防止性能を付与した光反射防止フィルム、シート又は光反射防止ガラスをディスプレイの前面に設けることが知られている。【０００３】  光反射防止性能を付与した光反射防止フィルム、シート又は光反射防止ガラスとしては、例えば、ディスプレイの表面に、エンボス加工を施すとか、樹脂又はガラス中に粒子を混入することによって表面に凹凸が形成された光反射防止膜を設けるといった技術が知られている。【０００４】  このような光反射防止フィルム、シート又は光反射防止ガラスにおいては、表面の凹凸による光の散乱現象（表面拡散）が利用される。さらに、フィルム、シートの樹脂中又はガラス中に、屈折率の異なる粒子を混入することによって、樹脂又はガラスと粒子の屈折率差による光の内部散乱を利用する光反射防止膜も知られている。【０００５】  このように様々な目的で様々な構成の光反射防止膜が開示されている。光反射防止膜に求められる性能は、液晶ディスプレイ、ＣＲＴディスプレイ、ＥＬディスプレイ、プラズマディスプレイなどのディスプレイや映写スクリーンに用いる場合、用途によって異なる。すなわち、ディスプレイやスクリーンの解像度や使用目的などにより最適な光反射防止膜は異なる。したがって、目的により多様な光反射防止膜が求められる。
【発明の開示】
【発明が解決しようとする課題】
【０００６】  樹脂又はガラス中に粒子を混入することによって表面に凹凸を形成して、表面の凹凸による光の散乱現象（表面拡散）を利用する。さらに、樹脂又はガラス中に、屈折率の異なる粒子を混入することによって、樹脂又はガラスと粒子の屈折率差による光の内部散乱を利用する光反射防止膜にあっては、光反射防止膜に入射した光を散乱させることにより外光の写り込みを防止する。したがって、外光の写り込み防止の度合いを大きくし、画像の鮮鋭性を得ようとする場合、光の内部散乱を大きくするためには、屈折率が大きく、粒子数を多く、すなわち小さな粒子を添加して光の内部散乱を大きくしないといけない。粒子の大きさを小さくすればそれだけ添加量をも減らせることが出来、同じ効果が期待できる。本発明は、屈折率が大きく、粒径の小さなダイヤモンド粒子、ダイヤモンド凝集体、ダイヤモンド誘導体を多数添加することによって、十分な外光写り込み防止性能を有する鮮鋭性に優れた光反射防止膜を提供することにある。
【課題を解決するための手段】
【０００７】  上記目的に鑑み鋭意研究の結果、本発明者らは、ダイヤモンド粒子、ダイヤモンド凝集体、ダイヤモンド誘導体を樹脂、またはガラス質材料粉末と混合して、基板上に塗布又は焼結することにより、ダイヤモンド粒子が均一に分散した光反射防止膜を形成することができることを見出し、本発明に想到した。【０００８】  すなわち、本発明の光散乱防止膜は、高い屈折率を有するダイヤモンド粒子、ダイヤモンド凝集体、ダイヤモンド誘導体を均一に分散させた被膜を基板上に形成させることを特徴とする。【０００９】  前記光反射防止膜は、基板上の少なくとも片面に形成された被膜に、メジアン径の粒子径が０．０２〜２．０μのダイヤモンド粒子、ダイヤモンド凝集体、ダイヤモンド誘導体を２．０重量％以上含有したものが好ましい。【００１０】  前記光反射防止膜は、基板上の少なくとも片面に形成された被膜に、メジアン径の粒子径が０．０２〜２．０μのダイヤモンド粒子、ダイヤモンド凝集体、ダイヤモンド誘導体を５．０重量％以上含有したものがさらに好ましい。【００１１】  前記被膜が樹脂、またはガラスであることが好ましい。【００１２】  前記被膜の厚みが０．０５〜５０μであることが好ましい。【００１３】  前記基板の少なくとも片面がマット加工されていることが好ましい。【００１４】  前記ダイヤモンド粒子、ダイヤモンド凝集体、ダイヤモンド誘導体微細粒子の一部分が前記被膜層により固定され、他の部分が表面に突き出していることが好ましい。【００１５】  前記光反射防止膜を設けた光反射防止スクリーンであることが好ましい。【００１６】  樹脂とこの樹脂に含まれるメジアン径の粒子径が０．０２〜２．０μのダイヤモンド粒子、ダイヤモンド凝集体、ダイヤモンド誘導体を２．０重量％以上含有した光反射防止液をエアブラシで樹脂及びガラス基板に吹き付けて、均一な薄膜を作製する光反射防止スクリーンの製造方法であることが好ましい。
【発明の効果】
【００１７】  本発明の光反射防止膜は、ダイヤモンド粒子、ダイヤモンド凝集体、ダイヤモンド誘導体の微細粒子の一部分が被膜層により固定され、他の部分が表面に突き出していることを特徴とする光反射防止膜である。【００１８】  本発明の方法は、屈折率が２．４２（波長５８９．３ｎｍの橙色の光に対する値）と高い値を示し、空気中からダイヤモンド粒子中に光が侵入し、屈折率が２．４２と大きいダイヤモンドから屈折率が１．００と小さい空気中に光が進もうとすると、その臨界角が２４．４度と小さく、全反射を小さな入射角度で起こすところに特徴がある。すなわちダイヤモンド粒子の内部では入射角が２４．４〜９０度の広い範囲で全反射が起きるので、光を散乱させ外光の写り込みを軽減、防止するものと考えられる。ここで言う光は、可視放射に限定的に使用しているが紫外放射、可視放射、赤外放射の範囲の電磁波に当てはまることは言うまでもない。【００１９】  ここで臨界角は、その入射角を超えると全反射する最小の入射角のことで、媒質（屈折率ｎ１）から媒質（屈折率ｎ２）に光が入るとき、臨界角はθ＝ａｒｃ・ｓｉｎ（ｎ２／ｎ１）で表される。屈折率２．４２のダイヤモンドから屈折率１．００の空気中に光が進む場合は、臨界角θ＝ａｒｃ・ｓｉｎ（１．００／２．４２＝０．４１３）＝２４．４度になる。すなわちダイヤモンドの内部では入射角が２４．４度〜９０度の広い範囲で全反射が起こり、光が散乱して光反射防止が起こる。同様にダイヤモンドが被膜中で樹脂、例えばシリコーン樹脂で覆われている場合、外部から光が侵入して、屈折率２．４２のダイヤモンドから屈折率１．４３のシリコーン樹脂中に光が進む場合は臨界角θ＝ａｒｃ・ｓｉｎ（１．４３／２．４２＝０．５９１）＝３６．２度になる。すなわちダイヤモンドの内部では入射角が３６．２度〜９０度の範囲で全反射が起こり、光が散乱して光反射防止が起こる。上記の件は、シリコーン樹脂中にダイヤモンド粒子の一部分が前記被膜層により固定され、他の部分が表面（空気中）に突き出している場合の光反射防止膜に相当する。【００２０】  樹脂又はガラス中に、屈折率の異なる粒子を混入することによって、樹脂又はガラスと粒子の屈折率差による光の内部散乱を利用する光反射防止膜にあっては、上式に従えば混入する粒子の中でダイヤモンドの屈折率が極端に大きく、外からダイヤモンド内部に入射した光は他の屈折率の小さな粒子に比較して、より広い範囲で全反射が起こり、光が散乱して光反射防止効果がより顕著になる。光反射防止膜に入射した光を内部で散乱させることにより外光の写り込みを防止するからである。【００２１】  因みに、屈折率１．４６、粒径（メジアン径）２００ｎｍのシリカと、屈折率２．４２、粒径（メジアン径）２００ｎｍのダイヤモンドをそれぞれ別々に、熱硬化シリコーン中に２重量％添加し、良く分散して、５０μＴＡＣ（三酢酸セルローズ）フイルムに２μ厚に塗布し、熱硬化した。この塗布面にプロジェクターで映像を映したところ、シリカ粒子塗布面は、外光の写りこみが顕著で、視野角が狭く、真正面から見た角度を０度として、上下左右の斜め３０−４５度の角度より大きい角度範囲で、色やコントラストが大きく変わり、暗色に変わっ���表示が認識できなくなって、鮮明な映像が見られなかったのに対し、ダイヤモンド塗布面は、外光の写りこみがなく、視野角が広く、画面のほぼ真横からでもプロジェクターの明るく、鮮明な映像を見ることができた。官能検査であるが、シリカ粒子塗布面の映像に較べて、ダイヤモンド塗布面の映像の鮮鋭性が格段に優れ、色滲みがなかった。【００２２】  このことは、被膜の樹脂またはガラスの種類、塗布厚み、及び光の内部散乱を引き起こす粒子の大きさ、添加量が同じであれば、光の内部散乱は屈折率に依存し、屈折率が大きいほど内部散乱が引き起こし、外光による写りこみが少なくなることと一致する。また色滲みがないことは、ダイヤモンドの色収差が非常に小さいことに起因すると推定される。【００２３】  一般に、光学ガラス分野では、屈折率が大きくなれば、アッベ数が小さくなる関係にある。すなわちアッベ数が小さくなると色収差が大きくなる。しかしながらダイヤモンドは屈折率が２．４２と非常に大きく、ダイヤモンド相当の屈折率を有する光学ガラスは見当たらないが、屈折率が最大２．０程度の光学ガラスでは、アッベ数は２０程度を示すが、ダイヤモンドは６０弱と非常に大きく色収差が極端に小さいという特徴を有する。このことは液晶ディスプレイ、ＣＲＴディスプレイ、ＥＬディスプレイ、および、プラズマディスプレイ等のディスプレイ及び映写スクリーンの映像に色収差、すなわち色滲みがなく、「超高精細映像システム」４Ｋや８Ｋの高精細な映像は、２Ｄでありながら奥行きを感じるほどの立体感ある鮮明な映像を再現する。【００２４】  因みに樹脂の光反射防止フィルム、シート又は光反射防止ガラスにおいては、表面の凹凸による光の散乱現象（表面拡散）を利用するために、フィルム、シートの樹脂中又はガラス中に、屈折率の異なる粒子を混入することによって、樹脂又はガラスと粒子の屈折率差による光の内部散乱を利用することが行われているが、そのような粒子としては、シリカ粒子（屈折率１．４４〜１．５０）、タルク（屈折率１．５４〜１．５９）、各種アルミノケイ酸塩（屈折率１．５０〜１．６０）、カオリンクレー（屈折率１．５３）といった無機粒子や、シリコーン樹脂（屈折理１．４３）、アクリル粒子（屈折率１．４９〜１．５３）、アクリルスチレン粒子（屈折率１．４９〜１．５９）、ポリスチレン粒子（屈折率１．５９）、ポリカーボネート粒子（屈折率１．５９）、メラミン粒子（屈折率１．６０）などの有機粒子から適宜選択されているが、用いられるフィルム、シートの樹脂又はガラスの屈折率は、それぞれ樹脂は１．３５〜１．５５、ガラスは１．４４〜１．８４程度で屈折率が小さい。【００２５】  一方、屈折率の大きい粒子としては、チタン酸バリウム（屈折率２．４〜２．５程度）、酸化ジルコニウム（屈折率２．２〜２．４程度）、二酸化チタン（屈折率屈折率２．２〜２．４程度）等の高い屈折率を有する粒子が挙げられるが、これら粒子のメジアン径が０．０２〜２．０μの粉末を樹脂やガラス被膜中に均一に分散すると、ミー散乱により、高い散乱効果を発揮するが、ダイヤモンド光反射防止膜に較べ、視野角が４５〜５０度と小さく、色滲みの発生した欠点を有する光反射防止膜である。【００２６】  本���明は、フィルム、シートの樹脂又はガラス被膜に、屈折率が２．４２というダイヤモンド粒子、ダイヤモンド凝集体、ダイヤモンド誘導体の粒子の一部分が前記被膜層により固定され、他の部分が表面に突き出しているので、前述のシリカやタルク等の無機粒子、及びポリスチレンやポリカーネート等の有機粒子の場合に較べて、樹脂又はガラス被膜の屈折率との差がより大きく、ミイー散乱は大きくなる。さらにダイヤモンド粒子等が被膜層より顔を出しておれば、空気の屈折率１．００とダイヤモンドの屈折率２．４２との差がさらに大きくなり、ミイー散乱は顕著となり、視野角の広い良好な光反射防止フィルム、シート又は光反射防止ガラスになる。【００２７】  勿論、粒子が同一添加量であれば、粒径が小さいほど粒子の数が多くなり、また同様に同一粒径であれば添加量が多いほどミイー散乱が顕著になり、高い光散乱効果を発揮し、良好な光反射防止フィルム、シート又は光反射防止ガラスが期待できる。
【図面の簡単な説明】
【００２８】
【図１】本発明のダイヤモンド粒子、ダイヤモンド凝集体、ダイヤモンド誘導体を含有する光反射防止膜の例を示す模式図である。
【図２】超臨界処理を行う装置の構成を示す概略図である。
【発明を実施するための形態】
【００２９】［１］光反射防止膜
（１）構造
光反射防止膜は、光を散乱させる物質としてダイヤモンド粒子、ダイヤモンド凝集体、ダイヤモンド誘導体を含有する。ダイヤモンドは２．４２という高い屈折率を有するため、ミー散乱により、高い散乱効果を発揮する物質である。光反射防止膜は、図１（ａ）に示すように、基板１１と、前記基板１１上に設けた樹脂又はガラス被膜１２とからなり、前記ガラス被膜層１２に前記ダイヤモンド粒子、ダイヤモンド凝集体、ダイヤモンド誘導体１が均一に分散されている。メジアン径０．０２〜２．０μのダイヤモンド粒子、ダイヤモンド凝集体、ダイヤモンド誘導体１は、１〜１０ｎｍ程度の一次粒子が凝集した形状のものが好ましい。凝集ダイヤモンドは、５０〜２００ｎｍの二次粒子からなるものが好ましい。またダイヤモンド誘導体１は、ダイヤモンド粒子又はダイヤモンド凝集体の骨格や、ダイヤモンドに付いている官能基にフッ素、珪素、硼素、燐等の元素が反応して付いたものを総称したものである。
【００３０】  ミーの散乱理論によると、散乱体（ここではダイヤモンド粒子、ダイヤモンド凝集体、ダイヤモンド誘導体）と媒体（ここでは樹脂又はガラス）との屈折率差が大きいほど光散乱効果は大きくなるので、樹脂又はガラスに比べて相対的に低い屈折率を有する空気を媒体として構成した方がより高い散乱効果が得られる。従って、図１（ｂ）に示すように、ダイヤモンド粒子、ダイヤモンド凝集体、ダイヤモンド誘導体１の一部分が前記樹脂又はガラス被膜層１２により固定されて、表面に突き出した状態で光散乱板を構成してもよい。図１（ａ）と図１（ｂ）の混在したものが図１（ｃ）である。
【００３１】（２）粒子
粒子としては、合成ダイヤモンド、天然ダイヤモンドのいずれであっても良い。ダイヤモンド粒子、ダイヤモンド凝集体及びダイヤモンド誘導体は、可視光を効率よく散乱させるため０．０２〜２．０μのメジアン径を有するのが好ましい。これらのメジアン径を有するダイヤモンド粒子、ダイヤモンド凝集体、ダイヤモンド誘導体は、樹脂又はガラス媒体との大きな屈折率差を有するため、いわゆるミー散乱により光を散乱させることができる。ダイヤモンド粒子、ダイヤモンド凝集体、ダイヤモンド誘導体のメジアン径は、最も好ましくは０．０５μ以上である。勿論ダイヤモンド粒子、ダイヤモンドの凝集体及びダイヤモンド誘導体を適宜混錬して用いて良いことは言うまでもない。
【００３２】（２）−１ダイヤモンド粒子、ダイヤモンド凝集体及びダイヤモンド誘導体
ダイヤモンドの粒子としては、爆轟法で得られるナノダイヤモンド粒子が好ましい。爆轟法で得られた未精製のナノダイヤモンドを含む微細粒子は、ナノダイヤモンドの表面をグラファイト系炭素が覆ったコア／シェル構造を有しており、黒く着色している。用途によってはこのまま用いても良いが、より着色の少ない光反射防止膜を得るためには、ナノダイヤモンドを含む微細粒子を酸化処理し、前記グラファイト相を除去して用いるのが好ましい。グラファイト相を除去することにより、着色成分はほとんどなくなるが、微量に残ったグラファイト系炭素の表面に存在する−ＣＯＯＨ、−ＯＨ等の親水性官能基のため、表面に−ＯＨ基を有するガラスとの親和性は極めて良好であり、ガラス被膜層に均一に分散することができる。
【００３３】  爆轟法による粗製のダイヤモンドの合成は、例えば、水と多量の氷を満たした純チタン製の耐圧容器に、電気雷管を装着した爆薬［例えば、ＴＮＴ（トリニトロトルエン）／ＨＭＸ（シクロテトラメチレンテトラニトラミン）＝６０／４０］を胴内に収納させ、片面プラグ付き鋼鉄製パイプを水平に沈め、この鋼鉄製パイプに鋼鉄製のヘルメットを被覆して、前記爆薬を爆裂させることにより行うことができる。反応生成物としての粗製のダイヤモンドは容器中の水及び氷中から回収する。
【００３４】  前記爆轟法は、Ｓｃｉｅｎｃｅ，Ｖｏｌ．１３３，Ｎｏ．３４６７（１９６１），ｐｐ１８２１−１８２２、特開平１−２３４３１１号、特開平２−１４１４１４号、Ｂｕｌｌ．Ｓｏｃ．Ｃｈｅｍ．Ｆｒ．Ｖｏｌ．１３４（１９９７），ｐｐ．８７５−８９０、Ｄｉａｍｏｎｄ  ａｎｄ  Ｒｅｌａｔｅｄ  ｍａｔｅｒｉａｌｓ  Ｖｏｌ．９（２０００），ｐｐ８６１−８６５、Ｃｈｅｍｉｃａｌ  Ｐｈｙｓｉｃｓ  Ｌｅｔｔｅｒｓ，２２２（１９９４），ｐｐ．３４３−３４６、Ｃａｒｂｏｎ，Ｖｏｌ．３３，Ｎｏ．１２（１９９５），ｐｐ．１６６３−１６７１、Ｐｈｙｓｉｃｓ  ｏｆ  ｔｈｅ  ＳｏｌｉｄＳｔａｔｅ，Ｖｏｌ．４２，Ｎｏ．８（２０００），ｐｐ．１５７５−１５７８、Ｋ．Ｘｕ．Ｚ．Ｊｉｎ，Ｆ．Ｗｅｉ  ａｎｄ  Ｔ．Ｊｉａｎｇ，Ｅｎｅｒｇｅｔｉｃ  Ｍａｔｅｒｉａｌｓ，１，１９（１９９３）、特開昭６３−３０３８０６号、特開昭５６−２６７１１報、英国特許第１１５４６３３号、特開平３−２７１１０９号、特表平６−５０５６９４号（ＷＯ９３／１３０１６号）、炭素，第２２巻，Ｎｏ．２，１８９〜１９１頁（１９８４）、Ｖａｎ  Ｔｈｉｅｉ．Ｍ．＆Ｒｅｃ．，Ｆ．Ｈ．，Ｊ．Ａｐｐｌ．Ｐｈｙｓ．６２，ｐｐ．１７６１〜１７６７（１９８７）、特表平７−５０５８３１号（ＷＯ９４／１８１２３号）、米国特許第５８６１３４９号及び特開２００６−２３９５１１号等に記載の方法を用いることができる。
【００３５】  酸化処理して得られたナノダイヤモンドは、２〜１０ｎｍ程度のナノサイズの一次粒子が凝集して３０〜２５０ｎｍ（動的光散乱法）の二次粒子なので、そのままでは可視光を散乱させるには粒径が小さすぎる。従って、この粒子を光散乱体として使用する場合、更にミー散乱が起こる程度の粒径（メジアン径０．０２〜２．０μ）に凝集させて使用するのが好ましい。
【００３６】  酸化処理して得られた精製ダイヤモンド粒子は、精製度が高くグラファイト系炭素の残存量が少ないほどダイヤモンドの比率が多くなるので比重が高くなる。本発明で用いる精製ダイヤモンド粒子の比重は３．３８ｇ／ｃｍ３より大きいのが好ましい。精製ダイヤモンド粒子の比重は、グラファイト系炭素（グラファイトの比重：２．２５ｇ／ｃｍ３）の残存量が少なくなればなるほどダイヤモンドの比重（３．５０ｇ／ｃｍ３）に近づく。
【００３７】  精製ダイヤモンド粒子は前述の通りグラファイト相が十分に除去されているので、ダイヤモンド本来の性質（優れた機械的性質、化学的安定性、電気絶縁性、低誘電性、熱伝導性、耐熱性等）を十分に発揮することができる。精製ダイヤモンド粒子は高い屈折率を有し、ガラスへの分散性に優れているので、光反射防止膜に好適である。
【００３８】  ダイヤモンド誘導体は、爆轟法で得られたナノダイヤモンド粒子又はダイヤモンド凝集体の骨格や、ダイヤモンドに付いている官能基にフッ素、珪素、硼素、燐等の元素を付加して使用するのが好ましい。
【００３９】（３）樹脂及びガラス被膜層
樹脂及びガラス被膜層は、基板上にダイヤモンド粒子、ダイヤモンド凝集体、ダイヤモンド誘導体を分散した状態で固定する。
【００４０】（３）−１樹脂被膜層
樹脂被膜層に用いる樹脂は、基板との密着性がよく、かつ前記ダイヤモンド粒子、ダイヤモンド凝集体、ダイヤモンド誘導体の分散性が良いものであればどのような樹脂材料を用いても良い。
【００４１】  樹脂被膜層は、屈折率が２．４２で、メジアン径の粒子径が０．０２〜２．０μのダイヤモンド粒子、ダイヤモンド凝集体、ダイヤモンド誘導体を分散し、基板に塗布、吹き付け等の手段で固定する。樹脂被膜層に用いる樹脂としては、可視光の透過性に優れたものが好ましく、ポリエチレンテレフタレート、ポリエチレンナフタレート等のポリエステル系樹脂、アクリル系樹脂、アクリルウレタン系樹脂、ポリエステルアクリレート系樹脂、ポリウレタンアクリレート系樹脂、ポリエーテルサルファイド系樹脂、ポリサルフォン系樹脂、エポキシアクリレート系樹脂、ポリウレタン系樹脂、エポキシ系樹脂、ポリカーボネート系樹脂、セルロース系樹脂、アセタール系樹脂、ポリビニルアルコール等のビニル系樹脂、ポリエチレン系樹脂、ポリスチレン系樹脂、ポリプロピレン系樹脂、ポリアミド系樹脂、ポリイミド系樹脂、メラミン系樹脂、フェノール系樹脂、シクロオレフィン系樹脂、トリアジン系樹脂、シリコーン系樹脂、フッ素系樹脂等の熱可塑性樹脂、熱硬化性樹脂、電離放射線硬化性樹脂等を用いることができる。
【００４２】（３）−２ガラス被膜層
ガラス被膜層に用いるガラスは、基板との密着性がよく、かつ前記ダイヤモンド粒子、ダイヤモンド凝集体、ダイヤモンド誘導体の分散性がよいものであればどのようなガラス質材料を用いても良いが、焼結時に基板の熱による損傷を防ぐため、比較的軟化点の低いガラス素材を用いるのが好ましい。低軟化点のガラス素材としては、硼珪酸鉛ガラス等を用いるのが好ましい。あるいは又シランカップリング剤を用いて、ダイヤモンド表面を珪素化しておきガラス基板との密着性を確保する等の方法も好ましい。
【００４３】  樹脂及びガラス被膜層は、基板の光源側の片面に設けても良いし、光源に対して反対側の面に設けても良い。勿論両面に設けても良いことは言うまでもない。
【００４４】（４）基板
被膜層にダイヤモンド粒子、ダイヤモンド凝集体、ダイヤモンド誘導体を分散した状態で、樹脂及びガラス基板に塗布して、加熱乾燥、熱硬化、電離放射線硬化等の手段で固定する。
【００４５】（４）−１樹脂基板
樹脂被膜層に用いる樹脂としては、可視光の透過性に優れたものが好ましく、ポリエチレンテレフタレート、ポリエチレンナフタレート等のポリエステル系樹脂、アクリル系樹脂、アクリルウレタン系樹脂、ポリエステルアクリレート系樹脂、ポリウレタンアクリレート系樹脂、ポリエーテルサルファイド系樹脂、ポリサルフォン系樹脂、エポキシアクリレート系樹脂、ウレタン系樹脂、エポキシ系樹脂、ポリカーボネート系樹脂、セルロース系樹脂、アセタール系樹脂、ビニル系樹脂、ポリエチレン、ポリプロピレン等のポリオレフィン系樹脂、ポリスチレン系樹脂、ポリアミド系樹脂、ポリイミド系樹脂、メラミン系樹脂、フェノール系樹脂、シクロオレフィン系樹脂、トリアジン系樹脂、シリコーン系樹脂、フッ素系樹脂等の熱可塑性樹脂、熱硬化性樹脂、電離放射線硬化性樹脂等を用いることができる。基板の両面に樹脂被覆層を設けるとか、前記樹脂被膜層を形成する面及び／又は反対側の面をマット加工処理することにより、散乱効果をより高めることができる。
【００４６】（４）−２ガラス基板
ガラス基板は、前記ガラス被膜層を形成する時の焼結温度で軟化や損傷の起こらないガラス素材を用いる。具体的には、軟化温度が６００℃以上の材料が好ましく、６５０℃以上のものがより好ましく、７００℃以上のものが最も好ましい。低軟化点ガラスの使用であれば、焼結温度は２５０℃以下にすることも可能である。基板は、平板であっても良いし、使用する目的に応じてどのような形であっても良い。基板の両面にガラス被覆層を設けるとか、前記ガラス被膜層を形成する面及び／又は反対側の面をブラスト処理することにより、散乱効果をより高めることができる。
【００４７】［２］光反射防止膜の形成方法
（１）樹脂被膜からなる光反射防止膜の形成
光反射防止膜は、光を散乱させる物質として屈折率が２．４２で、メジアン径の粒子径が０．０２〜２．０μのダイヤモンド、ダイヤモンド凝集体、ダイヤモンド誘導体からなる微細粒子であるか、又はこれら微細粒子の少なくとも２種以上の組合せからなる混合微細粒子を樹脂中に含有する光散乱防止膜である。光散乱防止膜は、図１に示すように、基板１１と、前記基板上に設けた薄膜層１２とからなり、前記薄膜層１２により前記ダイヤモンド微細粒子等１が固定されたものであるのが好ましい。メジアン径０．０２〜２．０μのダイヤモンド微細粒子等は、１〜１０ｎｍ程度の一次粒子径を有する微細粒子が凝集し、３０〜２５０ｎｍ（動的光散乱法）の二次粒子なので、そのままでは可視光を散乱させるには粒径が小さすぎる。従って、この粒子を光散乱体として使用する場合、更にミー散乱が起こる程度の粒径（メジアン径０．０２〜２．０μ）に凝集させて使用するのが好ましい。基板全体のより高い散乱効果を有する光反射防止膜とするには、前記樹脂被膜層を形成する面及び／又は反対側の面をマット加工処理することにより、散乱効果を高め、その上基板の両面に樹脂被膜を設けてより高い散乱効果を有する光反射防止膜とすることが好ましい。
【００４８】（１）−１液体組成物
本発明の液体組成物は、前記ダイヤモンド、ダイヤモンド凝集体、ダイヤモンド誘導体微細粒子と、バインダーとを含有してなる。前記ダイヤモンド、ダイヤモンド凝集体、ダイヤモンド誘導体微細粒子のメジアン径は、０．０２〜２．０μであるのが好ましい。
【００４９】（１）−２バインダー
前記ダイヤモンド微細粒子等は水に良く分散するので、バインダーは、水溶性樹脂又は水分散性樹脂からなるものが好ましく、ウレタン系樹脂、アクリル系樹脂、アクリルシリコン系樹脂、非塩素化ポリオレフィン系樹脂、ポリエステル系樹脂等の水溶性樹脂又は水分散物（ラテックス）が挙げられる。
【００５０】  水溶性樹脂及び水分散性樹脂は市販品として入手可能である。アクリル系樹脂の水溶液は、ジョンクリル６０（ジョンソンポリマー（株）製）等として入手可能である。ウレタン系樹脂の水系分散液は、ハイドランＨＷ１７１（大日本インキ化学工業（株）製）、ハイドランＡＰ−４０Ｎ（大日本インキ化学工業（株）製）等として入手可能である。アクリル系樹脂の水系分散液は、ボンコートＨＹ３６４（大日本インキ化学工業（株）製）、ネオクリルＸＫ−１２（ＤＳＭ社製）等として入手可能である。アクリルシリコン系樹脂の水系分散液は、カネビノールＫＤ４（日本ＮＳＣ（株）製）等として入手可能である。非塩素化ポリオレフィン系樹脂の水系分散液は、アローベースＳＢ１０１０（ユニチカ（株）製）等として入手可能である。ポリエステル系樹脂の水系分散液は、バイロナールＭＤ１２４５（東洋紡績（株）製）等として入手可能である。
【００５１】  液体組成物中におけるバインダーの含有量は、本発明の目的が達成される限り特に制限されるものではなく、通常は被膜の強度の向上の視点からは、ダイヤモンド微細粒子等は合計で、樹脂材料１００質量部に対して、２質量部（２重量％）以上使用するのが好ましく、５質量部（５重量％）以上であるのがより好ましい。その上限は特に限定されないが、膜形成の観点からは１００質量部（１００重量％）以下が好ましい。
【００５２】（１）−３分散剤
液体組成物には必要に応じて分散剤を含有させても良い。分散剤としては、公知の界面活性剤等を使用することができ、分子中に芳香環を有するスルホン酸系分散剤、アクリル系分散剤等が好ましい。分子中に芳香環を有するスルホン酸系分散剤は、界面活性剤の分野で使用されているいわゆる陰イオン性界面活性剤であって、ナフタレンスルホン酸含有化合物、ベンゼンスルホン酸含有化合物、スチレンスルホン酸含有化合物等である。スルホン酸基はナトリウムやカリウム等の金属塩の形態を有していても良い。
【００５３】  ナフタレンスルホン酸含有化合物としては、デモールＮ、デモールＮＬ、デモールＲＮ（以上花王（株）製）、ポリティＮ−１００Ｋ（ライオン（株）製）等が好ましい。ベンゼンスルホン酸含有化合物としては、ネオペレックスＮｏ．６、ネオペレックスＧ−６５（以上花王（株）製）等が好ましい。スチレンスルホン酸含有化合物としては、ポリティＰＳ−１９００（ライオン（株）製）等が好ましい。
【００５４】  アクリル系分散剤は、界面活性剤の分野で使用されている陰イオン性のポリアクリル酸エステル共重合物、ポリα−メチルスチレン−スチレン−アクリル酸共重合物等が好ましい。
【００５５】  分散剤は使用しなくてもよいが、液体組成物を安定化させるため少量使用しても良い。分散剤の添加量は、ダイヤモンド微細粒子等の合計に対し１００質量％以下であるのが好ましい。分散剤の添加量が１００質量％超の場合、塗膜の強度が低下する。分散剤の添加量は、更に好ましくは０．１〜１００質量％であり、最も好ましくは０．１〜５０質量％である。
【００５６】（１）−４分散媒
前記ダイヤモンド微細粒子等は、液体組成物の分散媒は水、又は水及び有機溶剤の混合液が好ましい。有機溶剤としては、特にアルコール系の溶剤が好ましい。
【００５７】（１）−５その他の添加剤
液体組成物には、必要に応じて、増粘剤、防腐剤、防かび剤、着色剤等を含有させても良い。
【００５８】（１）−６液体組成物の調製
液体組成物は、必要に応じて分散剤をあらかじめ溶解した水（又は水及び有機溶剤の混合液）に、水溶性樹脂又は水分散性樹脂からなるバインダー及びダイヤモンド、ダイヤモンド凝集体、ダイヤモンド誘導体からなる微細粒子を添加して後述の装置により分散処理を行って調製する。バインダーとダイヤモンド微細粒子等の添加順は特に制限はないが、分散剤はあらかじめ添加した水溶液にダイヤモンド微細粒子等をまず添加して十分に分散処理するのが好ましい。
【００５９】  ダイヤモンド微細粒子等を含む液体組成物を分散する装置としては、顔料分散等に通常用いられている分散装置が使用できる。ディスパー、ホモミキサー、プラネタリーミキサー等のミキサー類、ホモジナイザー（エム・テクニック社製「クレアミックス」、ＰＲＩＭＩＸ社「フィルミックス」等）類、ペイントコンディショナー（レッドデビル社製）、ボールミル、サンドミル（シンマルエンタープライゼス社製「ダイノミル」等）、アトライター、パールミル（アイリッヒ社製「ＤＣＰミル」等）、コボールミル等のメディア型分散機、湿式ジェットミル（ジーナス社製「ジーナスＰＹ」、スギノマシン社製「スターバースト」、ナノマイザー社製「ナノマイザー」等）、エム・テクニック社製「クレアＳＳ−５」、奈良機械社製「ＭＩＣＲＯＳ」等のメディアレス分散機、その他ロールミル等が挙げられるが、これらに限定されるものではない。また、液体組成物の用途に応じて、金属不純物が悪影響を与える可能性がある場合には、分散機からの金属混入防止処理を施したものを用いることが好ましい。
【００６０】  金属混入防止処理としては、メディア型分散機を使用する場合は、セラミック製又は樹脂製のアジテーター及びベッセルからなる分散機を使用する方法や、アジテーター及びベッセル表面をタングステンカーバイド溶射や樹脂コーティング等の処理をした分散機を用いる方法が挙げられる。メディアとしては、ガラスビーズや、ジルコニアビーズ、アルミナビーズ等のセラミックビーズを用いることが好ましい。大きい径のメディアを使用するとダイヤモンド微細粒子等を破壊してしまう可能性があるため、メディア径は１．０ｍｍ以下が好ましく、０．５ｍｍ以下が更に好ましい。
【００６１】  ロールミルを使用する場合についても、セラミック製ロールを用いることが好ましい。分散装置は、１種のみを使用しても良いし、複数種の装置を組み合わせて使用しても良い。
【００６２】（２）ガラス被膜からなる光反射防止膜の形成
屈折率が２．４２で、粒子メジアン径が０．０２〜２．０μのダイヤモンド微細粒子等を含有する光反射防止膜の形成は、（ａ）前述のダイヤモンド微細粒子等、ガラス質材料粉末、バインダー、及び溶剤を含有する塗料を作製する工程、（ｂ）前記塗料を基板に塗装し塗装膜を形成する工程、及び（ｃ）前記塗装膜を焼結する工程を有する。基板全体のより高い散乱効果を有する光反射防止膜とするには、前記ガラス被膜層を形成する面及び／又は反対側の面をブラスト処理することにより、散乱効果を高め、その上基板の両面にガラス被膜を設けてより散乱効果を高めた光反射防止膜とすることが好ましい。
【００６３】（２）−１塗料を作製する工程
製造した屈折率が２．４２で、メジアン径の粒子径が０．０２〜２．０μのダイヤモンド粒子、ダイヤモンド凝集体、ダイヤモンド誘導体、低軟化点のガラス質材料粉末、バインダー、及び溶剤を混合し、必要に応じて高沸点有機溶剤、着色剤等を添加し、分散処理することによって塗料を作製する。
【００６４】  塗料は屈折率が２．４２で、メジアン径の粒子径が０．０２〜２．０μのダイヤモンド粒子、ダイヤモンド凝集体、ダイヤモンド誘導体等の分散物なので、長期の保存安定性が必ずしも十分ではない。従って、このナノダイヤモンド微細粒子、ガラス質材料粉末、及びバインダー、必要に応じて高沸点有機溶剤、着色剤等を含有するペーストをあらかじめ作製しておき、使用時に前記ペーストに溶剤を添加して分散処理し、塗料を作製するのが好ましい。この場合、ペーストは公知の混練法により作製することができる。
【００６５】  低軟化点のガラス質材料粉末は、後述の焼結工程で溶解する、いわゆるガラスフリットを用いる。低軟化点のガラス質材料粉末としては、ＰｂＯ−Ｂ２Ｏ３系ガラス、ＰｂＯ−Ｂ２Ｏ３−ＳｉＯ２系ガラス、ＰｂＯ−ＺｎＯ−Ｂ２Ｏ３系ガラス、ＰｂＯ−Ｂ２Ｏ３−ＳｉＯ２系ガラス、特開２００７−２６９５３０に記載の酸化物微細粒子、酸成分及び金属塩化物を含む混合物を熱処理することにより得られる鉛フリー低融点ガラス、特開２００７−２６９５３１に記載の強リン酸と、金属、金属酸化物及び金属塩の少なくとも１種とを含む混合物を熱処理することにより得られる鉛フリー低融点ガラス等を用いることができる。ガラス質材料粉末のメジアン径は１〜３０μｍ程度のものを用いるのが好ましい。ガラス質材料粉末の粒径分布が広いほど、ガラス被膜層に凹凸が形成され光散乱効果を発揮するので好ましい。
【００６６】  ダイヤモンド微細粒子等の合計は、ガラス質材料粉末１００質量部に対して、２質量部（２重量％）以上使用するのが好ましく、５質量部（５重量％）以上であるのがより好ましい。その上限は特に限定されないが、１００質量部（１００重量％）である。
【００６７】  バインダーは、ウレタン系樹脂、アクリル系樹脂、アクリルシリコン系樹脂、非塩素化ポリオレフィン系樹脂、ポリエステル系樹脂、酢酸セルロース等を用いることができるが、特にアクリル樹脂、ケイ素酸化物高分子、酢酸セルロースが好ましい。バインダーは、ダイヤモンド微細粒子粉末及びガラス質材料粉末の合計１００質量部に対して、２質量部（２重量％）以上使用するのが好ましく、５質量部（５重量％）以上であるのがより好ましい。その上限は特に限定されないが１００質量部（１００重量％）以下が好ましい。
【００６８】  溶剤は、水、アルコール（メタノール、エタノール、イソプルピルアルコール等）、アセトン、メチルエチルケトン、酢酸エチル、石油エーテル等を使用するのが好ましい。溶剤の使用量は、高屈折率微細粒子及びガラス質材料粉末の合計１００質量部に対して、１００〜９００質量部使用するのが好ましく、１５０〜６００質量部であるのがより好ましく、２００〜４００質量部であるのが最も好ましい。
【００６９】  高沸点有機溶剤は、特に限定しないが、鉱物油、植物油、合成乾性油等を用いることができ、例えば、テルピン油、プチルカルビトールアセテート、キシレン、ブチルセロソルブ、ターピネオール、セロソルブアセテート、アルキルアルコール、アセテート、プロピオネート、高級アルキルエステル、パインオイル等を使用するのが好ましい。高沸点有機溶剤は、ダイヤモンド微細粒子及びガラス質材料粉末の合計１００質量部に対して、１〜２０質量部使用するのが好ましく、２〜１５質量部であるのがより好ましく、３〜１０質量部であるのが最も好ましい。
【００７０】  着色剤を添加する場合、無機の顔料を用いるのが好ましく、例えば重クロム酸カリウム、クロム酸ストロンチウム、酸化銅、コバルト、カドミウム系、二酸化チタン等を用いることができる。着色剤の使用量は、目的に応じて適宜決めることができる。
【００７１】  分散処理は、顔料分散等に通常用いられている分散装置等を使用して行うことができる。分散装置としては、ディスパー、ホモミキサー、プラネタリーミキサー等のミキサー類、ホモジナイザー（エム・テクニック社製「クレアミックス」、ＰＲＩＭＩＸ社「フィルミックス」等）類、ペイントコンディショナー（レッドデビル社製）、ボールミル、サンドミル（シンマルエンタープライゼス社製「ダイノミル」等）、アトライター、パールミル（アイリッヒ社製「ＤＣＰミル」等）、コボールミル等のメディア型分散機、湿式ジェットミル（ジーナス社製「ジーナスＰＹ」、スギノマシン社製「スターバースト」、ナノマイザー社製「ナノマイザー」等）、エム・テクニック社製「クレアＳＳ−５」、奈良機械社製「ＭＩＣＲＯＳ」等のメディアレス分散機、その他ロールミル等が挙げられるが、これらに限定されるものではない。
【００７２】（２）−２塗装工程
作製した塗料の基板への塗装は、公知の方法、例えば、ディップコート法、スピンコート法、スクリーン印刷法によって行うことができる。塗装後の塗装膜は、２００℃で２０分〜２時間乾燥し、前記溶剤を除去する。
【００７３】（２）−３焼結工程
焼結は、５００〜６５０℃で行うのが好ましい。５００℃以下では焼結が不十分となるため焼結後のガラス被膜の強度が低くなる。６５０℃以上では基板の損傷を招く恐れがある。焼結温度は５２０〜６３０℃であるのがより好ましい。焼結時間は、５分〜１時間程度であるのが好ましく、１０〜３０分程度がより好ましい。焼結は、高屈折率微細粒子の酸化を防ぐため不活性ガス中で行っても良い。ガラス質材料粉末の焼結は５００℃以上の高い温度で実施するので基板はガラスであることが好ましい。
【００７４】  焼結温度及び時間を調節することにより、図１（ａ）及び図１（ｂ）に示すような均一なガラス被膜を形成しても良いし、図１（ｃ）に示すようにガラス質材料粉末の形状を残した凹凸のあるガラス被膜としてもよい。凹凸のあるガラス被膜の場合、これらダイヤモンド微細粒子の凝集体による散乱効果に加えて、凹凸による散乱効果を有するため、より高い散乱効果を有する光反射防止膜となる。ガラス全体のより高い散乱効果を有する光反射防止膜とするには、ガラス基板の塗装面の反対面をマット調にするか、またはガラス基板の両面をガラス質材料粉末の形状を残した凹凸のあるガラス被膜としてもよい。
【実施例】
【００７５】  本発明を実施例により更に詳細に説明するが、本発明はそれらに限定されるものではない。【００７６】  作製した試料の評価は以下の方法に従って行った。
（１）メジアン径
ＨＯＲＩＢＡ  ＬＢ−５００で測定したメジアン径（ｄ５０）は、粉体をある粒子径から２つに分けたとき、大きい側と小さい側が等量となる径を示す。
（２）輝度の評価
ＬＥＤ光源に用いて、比較例１の照度が３０００ルクスとなるように調整して、実施例１〜４、比較例２の得られた光反射防止膜に照射して、正面輝度を輝度計（トプコン社製、ＢＭ５Ａ）で測定した。同様に比較例３の照度が３０００ルクスとなるように調整して、実施例５〜６の得られた光反射防止膜に照射して、正面輝度を輝度計（トプコン社製、ＢＭ５Ａ）で測定した。
（３）外光の写りこみ
作製した試料の塗布面にプロジェクターで映像を映しながら、蛍光灯の写りこみを官能検査で確認した。
×；明らかに映像に蛍光灯の写りこみがあり、プロジェクターの光源ランプが作製した試料を通して眩しく確認出来たもの。
○；映像に蛍光灯の写りこみが僅かにあるが、プロジェクターの光源ランプが作製した試料を通して識別されないもの。
◎；映像に蛍光灯の写りこみが全く見られず、プロジェクターの光源のランプも全く識別されないもの。
（４）視野角の評価
作製した試料の塗布面にプロジェクターで映像を映し、真正面から見た角度を０度として、上下左右のどの角度範囲で、色やコントラストが大きく変わり、暗色に変わって表示が認識できなくなり、鮮明な映像が見られなくなるかを官能検査で観測した。
×；真正面から見た角度を０度として、上下左右の斜め３０−４５度の角度より大きい角度範囲で、色やコントラストが大きく変わり、暗色に変わって映像が認識できなくなって、鮮明な映像が見られなかった。
○；真正面から見た角度を０度として、１６０〜１７０度の角度範囲で、色やコントラストが少し変わり、映像が不鮮明になった。
◎；塗布面にほぼ平行に映像を見ても鮮明な映像が認識出来た。視野角の問題ないもの。
（５）色滲み
作製した試料の塗布面にプロジェクターで映像を映し、真正面から観測して、色滲みの有無を官能検査で観測した。
×；明らかに映像に色滲みが観測されるもの。
○；微妙ではあるが、弱い色滲み（色収差）が観測されるもの。
◎；全く色滲みが観測されないもの。【００７７】実施例１
（１）ダイヤモンド素原料（グラファイト−ダイヤモンド粒子）の作製
ＴＮＴ（トリニトロトルエン）とＲＤＸ（シクロトリメチレントリニトロアミン）を６０／４０の比で含む０．６５ｋｇの爆発物を３ｍ３の爆発チャンバー内で爆発させて生成するダイヤモンド素原料を保存するための雰囲気を形成した後、同様の条件で２回目の爆発を起こしダイヤモンド素原料を合成した。爆発生成物が膨張し熱平衡に達した後、１５ｍｍの断面を有する超音速ラバルノズルを通して３５秒間ガス混合物をチャンバーより流出させた。チャンバー壁との熱交換及びガスにより行われた仕事（断熱膨張及び気化）のため、生成物の冷却速度は２８０℃／分であった。サイクロンで捕獲した生成物（黒色の粉末、ダイヤモンド素原料）の比重は２．５５ｇ／ｃｍ３、メジアン径（動的光散乱法）は２５０ｎｍであった。このダイヤモンド素原料は比重から計算して、７６容積％のグラファイト系炭素と２４容積％のダイヤモンドからなっていると推定された。【００７８】  このダイヤモンド素原料を６０質量％硝酸水溶液と混合し、１６０℃、１４気圧、２０分の条件で酸化性分解処理を行った後、１３０℃、１３気圧、２時間で酸化性エッチング処理を行った。酸化性エッチング処理により、ダイヤモンド素原料からグラファイトが相当部分除去された粒子が得られた。この粒子を、アンモニアを用いて、２１０℃、２０気圧、２０分還流し中和処理した後、自然沈降させデカンテーションにより３５質量％硝酸での洗浄を行い、更にデカンテーションにより３回水洗し、遠心分離により脱水し、１２０℃で加熱乾燥し、グラファイト‐ダイヤモンドの粉末を得た。デカンテーションを繰り返すことにより、粒径の小さなダイヤモンド粒子は除去され、比較的粗大な凝集粒子が回収された。この凝集粒子の比重は３．３９ｇ／ｃｍ３であり、メジアン径は２．０μｍ（動的光散乱法）であった。比重から計算して、９容積％のグラファイト系炭素と９１容積％のダイヤモンドからなっていると推定された。【００７９】（２）光反射防止膜の作製
硼珪酸鉛系ガラスフリット（７８質量％のＰｂＯ、１０質量％のＳｉＯ２、１２質量％のＢ２Ｏ３からなる低融点ガラス）１００質量部に対して、１００質量部の前記凝集粒子と、１０質量部の酢酸セルロース、１０質量部のパインオイルを混合及び混練し、ペーストを作製した。このペ
ースト１００質量部に対して、２０質量部のイソプロピルアルコールを混合し、ディゾルバーで分散することにより、塗料を作製した。【００８０】  この塗料を３ｍｍ暑さのガラス基板上にディップ法により塗装し、２００℃で１５分間乾燥し、イソプロピルアルコールを除去した。乾燥後の塗装物を５８０℃で２０分間焼結し、２μの厚さの光反射防止膜を作製した。この時のナノダイヤモンド含有量は４９質量％であった。【００８１】  作製した実施例１の試料の輝度は、比較例１の１．３７倍あり、外光の写り込みは全く見られず、視視野角が広く、画面のほぼ真横からでもプロジェクターの鮮明な映像を見ることができた。官能検査であるが、比較例１のアモルファスシリカ粒子塗布面の映像に較べて、実施例１のダイヤモンド粒子塗布面の映像の鮮鋭性が格段に優れ、色滲みがなかった。またプロジェクターの光源ランプが作製した試料を通して全く識別されなかった。【００８２】実施例２
（１）精製ダイヤモンド粒子の作製
実施例１で作製したグラファイト−ダイヤモンドの凝集粒子を、図２に示す装置を用いて超臨界状態で酸化処理した。この装置は、ハステロイ（登録商標）製オートクレーブ３１（容量１０ｍｌ）と、これを加熱する炉３２とを具備し、オートクレーブ３１には、内容物の温度を検出するための温度計３６と、管４０とが挿入されている。管４０は三方継手４１を介して、一方はオートクレーブ３１内の圧力を制御する背圧制御器３３に接続されており、もう一方は超純水タンク３８に接続されている。背圧制御器３３は、背圧制御弁と、圧力センサとを具備し、三方継手４１と背圧制御器３３との間には、冷却コイル３４が設けられており、背圧制御器３３の後段には廃液容器３５が設けられている。三方継手４１と超純水タンク３８との間には、超純水を送液するポンプ３９が設けられている。背圧制御器３３及び温度計３６にはコンピュータ３７が接続されており、背圧制御器３３及び温度計３６でそれぞれ検出した、オートクレーブ３１内の圧力及び温度をコンピュータ３７により記録することができる。【００８３】  ２．１質量％の前記グラファイト−ダイヤモンドの凝集粒子の水分散液と、１３．４Ｎの硝酸（６１質量％、比重１．３８、和光純薬工業株式会社製）とを体積比９：１で混合した反応液（７ｍＬ）を、前記オートクレーブ３１に入れ、管４０及び温度計３６を取り付け、炉３２内に設置した。オートクレーブ３１内の圧力が３０ＭＰａに到達するまで、タンク３８から超純水を０．５ｍＬ／分の流量で送液した後、超純水の流量を０．１ｍＬ／分に下げ、昇温を開始した。三方継手４１から排出されたグラファイト等の不純物を含む水がオートクレーブ３１に逆流するのを防止するために、超純水の流量を０．１ｍＬ／分に保持しながら、オートクレーブ３１内を３０ＭＰａの圧力、及び３７４〜５００℃の温度に３．５時間保持することにより、前記グラファイト−ダイヤモンドの凝集粒子を硝酸で超臨界処理した。超純水の流量を０．１ｍＬ／分に保持したまま室温まで冷却した後、大気圧まで減圧し、精製されたナノダイヤモンドを含む液を回収した。【００８４】  精製されたナノダイヤモンドを含む液を、自然沈降させデカンテーションにより３回水洗し、更に遠心分離により脱水し、１２０℃で加熱乾燥し、ダイヤモンド粒子を得た。デカンテーションを繰り返すことにより、粒径の小さなダイヤモンド粒子は除去され、比較的粗大な凝集粒子が回収された。得られたダイヤモンドの凝集粒子は、メジアン径０．７５μｍ、比重３．４６ｇ／ｃｍ３であった。この比重から算出した組成は、ダイヤモンド９７体積％及びグラファイト３体積％であった。【００８５】（２）光反射防止膜の作製
硼珪酸鉛系ガラスフリット（７８質量％のＰｂＯ、１０質量％のＳｉＯ２、１２質量％のＢ２Ｏ３からなる低融点ガラス）１００質量部に対して、３３質量部の前記ダイヤモンドの凝集粒子と、１０質量部の酢酸セルロース、１０質量部のパインオイルを混合及び混練し、ペーストを作製した。このペースト１００質量部に対して、２０質量部のエチルアルコールを混合し、ディゾルバーで分散することにより、塗料を作製した。【００８６】  この塗料を暑さ３ｍｍのガラス基板上にディップ法により塗装し、２００℃で１５分間乾燥し、エチルアルコールを除去した。乾燥後の塗装物を５８０℃で２０分間焼結し、２μ厚さの光反射防止膜を作製した。この時のナノダイヤモンド含有量は２５質量％であった。【００８７】  作製した実施例２の試料の輝度は、比較例１の１．３０倍あり、外光の写り込みは全く見られず、視視野角が広く、実施例１と同様に画面のほぼ真横からでもプロジェクターの明るく、鮮明な映像を見ることができた。官能検査であるが、比較例１のアモルファスシリカ粒子塗布面の映像に較べて、実施例１と同様に、実施例２のダイヤモンド粒子塗布面の映像の鮮鋭性が格段に優れ、色滲みがなかった。またプロジェクターの光源ランプが作製した試料を通して全く識別されなかった。【００８８】実施例３
（１）精製ダイヤモンド粒子の作製
実施例２で作製したメジアン径０．７５μｍ、比重３．４６ｇ／ｃｍ３のダイヤモンドの凝集粒子を使用した。この比重から算出した組成は、ダイヤモンド９７体積％及びグラファイト３体積％であった。【００８９】（２）光反射防止膜の作製
実施例２で得られたダイヤモンドの凝集粒子を用いて、実施例１の光反射防止膜の作製のうち、その凝集粒子を６質量部添加した以外、同様にして、３ｍｍ厚さのガラスに厚さ２μに塗布して、光反射防止膜を作製した。この時のナノダイヤモンド含有量は５質量％であった。【００９０】  作製した実施例３の試料の輝度は、比較例１の１．２３倍あり、外光の写り込みも全く見られず、視視野角が広く、実施例１と同様に画面のほぼ真横からでもプロジェクターの明るく、鮮明な映像を見ることができた。また官能検査であるが、比較例１のアモルファスシリカ粒子塗布面の映像に較べて、実施例１，２と同様に、実施例３のダイヤモンド粒子塗布面の映像の鮮鋭性が格段に優れ、色滲みがなかった。またプロジェクターの光源ランプが作製した試料を通して全く識別されなかった。【００９１】実施例４
（１）精製ダイヤモンド粒子の作製
実施例１で得られたグラファイト−ダイヤモンドの凝集粒子をビーズミルにより分散処理した。ビーズミルによる分散は、アシザワファインテック株式会社製スターミルＬＭＺを用いて行った。２４３ｇの前記グラファイト−ダイヤモンドの凝集粒子を水／トリエチレングリコール（５０：５０の容量比）に分散して５質量％の水分散液を調製し、ディゾルバーで予備分散した。０．１ｍｍ径のジルコニアビーズを０．１５Ｌのベッセルに充填し、１０ｍ／ｓの周速で回転子を回転させながら、前記グラファイト−ダイヤモンドの凝集粒子の分散液を０．１２Ｌ／ｍｉｎで供給し、連続的に分散処理を行った。約２．０時間・分散処理した後のグラファイト−ダイヤモンドの凝集粒子はメジアン径２５ｎｍであった。【００９２】  ビーズミルによって分散処理したグラファイト−ダイヤモンドの凝集粒子の２．０質量％水分散液３０ｍＬを、オートクレーブ（容量５０ｍＬ、ＳＵＳ３１６製）に入れ、酸素導入管、温度計及び調圧弁を有する蓋で密封し、炉内に設置した。オートクレーブ内の空気を酸素で置換した後、オートクレーブ内が１．０ＭＰａ（ゲージ圧）の圧力となるように、室温で酸素を導入した。オートクレーブを平均昇温速度６．５℃／分で昇温し、４００±５℃の温度及び２４．８±１ＭＰａの圧力で１時間保持した。オートクレーブを室温まで冷却した後、大気圧まで減圧し、精製されたナノダイヤモンドを含む液を回収した。この液は、上澄みと薄い灰色を呈する精製ナノダイヤモンドの沈殿とに分離していた。【００９３】  精製されたナノダイヤモンドを含む液を、自然沈降させデカンテーションにより３回水洗し、更に遠心分離により脱水し、１２０℃で加熱乾燥し、ダイヤモンド粒子を得た。デカンテーションを繰り返すことにより、粒径の大きなダイヤモンド粒子は除去され、比較的小さな粒子が回収された。得られたダイヤモンドの粒子は、メジアン径２０ｎｍ（０．０２μ）、比重３．４８ｇ／ｃｍ３であった。この比重から算出した組成は、ダイヤモンド９８体積％及びグラファイト２体積％であった。【００９４】（２）光反射防止膜の作製
得られたダイヤモンドの凝集粒子を用いて、その凝集粒子を２．２質量部添加した以外実施例１と同様にして、３ｍｍ厚さのガラスに厚さ２μの光反射防止膜を作製した。この時のナノダイヤモンド含有量は２質量％であった。【００９５】  作製した実施例４の試料の輝度は、比較例２の１．１５倍あるが、映像に蛍光灯の写りこみが僅かにみられた。視野角、色滲み（色収差）は実用上問題ない範囲であるが、実施例１〜３よりは劣っていた。比較例２のアモルファスシリカ粒子塗布面の映像に較べて、実施例１，２、３と同様に、実施例４のダイヤモンド粒子塗布面の映像の鮮鋭性は優れていた。プロジェクターの光源ランプが作製した試料を通して少し識別された。【００９６】  比較例１
（１）添加粒子と光反射防止膜の作製
ナノダイヤモンド凝集粒子を１．１質量部添加した以外、実施例４と同じようにして光反射防止膜を作製した。このときのナノダイヤモンド含有量は１質量％であった。【００９７】  作製した比較例１の試料の輝度は、比較例２の１．０４倍あるが、映像に外光（蛍光灯）の写り込みがはっきりと見られた。視野角、色滲み（色収差）は実用上問題ない範囲であるが、実施例１〜３よりは劣っていた。またプロジェクターの光源ランプが作製した試料を通して眩しく識別され、使用に耐えなかった。【００９８】比較例２
（１）添加粒子と光反射防止膜の作製
ダイヤモンド凝集粒子を日本アエロジル（株）製、疎水性フュームドシリカ（製品名：Ｒ８０５、平均粒径：２０ｎｍ）に変えた以外は、実施例４の光反射防止膜の作製方法（実施例１の光反射防止膜の作製法と同じ）で光反射防止膜を作製した。この時の疎水性フュームドシリカの含有量は２質量％であった。【００９９】  作製した比較例２の試料の輝度は、３０００ルーメンに調整して比較した。映像に外光（蛍光灯）の写り込みがはっきりと見られた。視野角も真正面から見た角度を０度として、上下左右の斜め３０−４５度の角度より大きい角度範囲で、色やコントラストが大きく変わり、暗色に変わって映像が認識できなくなって、鮮明な映像が見られず、色滲み（色収差）が観測された。またプロジェクターの光源ランプが作製した試料を通して眩しく識別され、使用に耐えなかった。【０１００】  ＜評価結果＞
表１に実施例１〜４、比較例１〜２の添加粉末の粒径（メジアン径）、含有量（質量％）、輝度（ルクス）、外光の写り込み、視野角、色滲み、総合評価結果を示す。【０１０１】
【表１】
2017083803.tif 000003
【０１０２】  表１から明らかなように、ダイヤモンド微粒子は、メジアン径の粒子径が０．０２〜２．０μのダイヤモンド粒子、２．０重量％以上含有したものが輝度（ルクス）、外光の写り込み、視野角、色滲みの観点から優れた光反射防止膜であることが理解される。【０１０３】実施例５
（１）光反射防止膜の作製
熱硬化シリコーン中に実施例１で得たメジアン径２．０μのナノダイヤモンドを５０重量％添加し、良く分散して、マット加工した５０μＰＥＴフイルムのマット加工面に２μ厚に塗布し、熱硬化して光反射防止膜の作製した。【０１０４】  作製した実施例５の試料の輝度は、比較例３の１．３５倍あり、外光の写り込みは全く見られず、視視野角が広く、画面のほぼ真横からでもプロジェクターの鮮明な映像を見ることができた。官能検査であるが、比較例３の疎水性フュームドシリカ粒子塗布面の映像に較べて、実施例５のダイヤモンド粒子塗布面の映像の鮮鋭性が格段に優れ、色滲みがなかった。またプロジェクターの光源ランプが作製した試料を通して全く識別されなかった。【０１０５】実施例６
（１）光反射防止膜の作製
熱硬化シリコーン中に実施例４で得たメジアン径０．０２μのナノダイヤモンドを２重量％添加し、良く分散して、５０μＴＡＣフイルムに２μ厚に塗布し、熱硬化して光反射防止膜の作製した。【０１０６】  作製した実施例６の試料の輝度は、比較例３の１．１２倍あり、映像に蛍光灯の写りこみが僅かにみられた。視野角、色滲み（色収差）は実用上問題ない範囲であるが、実施例１〜３、５よりは劣っていた。比較例３の疎水性フュームドシリカ粒子塗布面の映像に較べて、実施例６のダイヤモンド粒子塗布面の映像の鮮鋭性は優れていた。プロジェクターの光源ランプが作製した試料を通して少し識別された。【０１０７】比較例３
（１）光反射防止膜の作製
熱硬化シリコーン中に比較例２で使用したメジアン径０．０２μの疎水性フュームドシリカ粒子を２重量％添加し、良く分散して、５０μＴＡＣフイルムに２μ厚に塗布し、熱硬化して光反射防止膜の作製した。【０１０８】  作製した比較例３の試料の輝度は、３０００ルーメンに調整して比較した。映像に外光（蛍光灯）の写り込みがはっきりと見られた。視野角も真正面から見た角度を０度として上下左右の斜め３０−４５度の角度より大きい角度範囲で、色やコントラストが大きく変わり、暗色に変わって映像が認識できなくなって、鮮明な映像が見られず、色滲み（色収差）が観測された。またプロジェクターの光源ランプが作製した試料を通して眩しく識別され、使用に耐えなかった。【０１０９】  ＜評価結果＞
表２に実施例５〜６、比較例３の添加粉末の粒径（メジアン径）、含有量（質量％）、輝度（ルクス）、外光の写り込み、視野角、色滲み、総合評価結果を示す。【０１１０】
【表２】
2017083803.tif 000004
【０１１１】  表２から明らかなように、ダイヤモンド微粒子は、メジアン径の粒子径が０．０２〜２．０μのダイヤモンド粒子、２．０重量％以上含有したものが輝度（ルクス）、外光の写り込み、視野角、色滲みの観点から優れた光反射防止膜であることが理解される。
【符号の説明】
【０１１２】  １・・・ダイヤモンド粒子
１１・・・基材
１２・・・ガラス被膜層
３１・・・オートクレーブ
３２・・・加熱炉
３３・・・背圧制御器
３４・・・冷却コイル
３５・・・廃液容器
３６・・・温度計
３７・・・コンピュータ
３８・・・超純水タンク
３９・・・ポンプ
４０・・・管
４１・・・三方継手
【図１】
2017083803.tif 000005
【図２】
2017083803.tif 000006